(57)【特許請求の範囲】
【請求項１】
不織布と、織基布とが積層一体化された基布において、
相転移材料を封入したマイクロカプセルが少なくとも６０〜５００ｇ／ｍ２、
及び吸湿剤が少なくとも５０〜２５０ｇ／ｍ２が
バインダー樹脂によって該不織布に固着していることに特徴のあるカーペット用基布。
【請求項２】
前記不織布と前記織基布とがニードリングにより絡ませられ積層一体化されている請求項１に記載のカーペット用基布。
【請求項３】
前記不織布の目付量が１０〜２００ｇ／ｍ２である請求項１または２に記載のカーペット用基布。
【請求項４】
前記相転移材料の融点が２０〜３５℃である請求項１〜３のいずれか１項に記載のカーペット用基布。
【請求項５】
前記吸湿剤は、ポリエーテルポリオール型ウレタン樹脂、尿素、エチレン尿素、チオ尿素、スクワラン、シルクプロテイン、キシリトール、エリスリトール、コラーゲンのうち少なくとも１種を含有する吸湿剤である請求項１〜４のいずれか１項に記載のカーペット用基布。
【請求項６】
前記マイクロカプセルには、相転移材料の融点が２０〜３５℃の範囲のうちの二種類以上の融点を持つ相転移材料が封入された請求項１〜５のいずれか１項に記載のカーペット用基布。
【請求項７】
請求項１〜６のいずれか１項に記載のカーペット用基布にパイルを植設したカーペット表皮層を用いたことに特徴のある涼感カーペット。
【発明の詳細な説明】
【技術分野】
【０００１】
本発明は、タフテッドカーペットに用いられる基布に関するものである。
【背景技術】
【０００２】
タフテッドカーペット用の基布として、ポリプロピレン等のフラットヤーンからなる織基布が用いられ、該基布にタフティング機によってパイルを植設したカーペット表皮層の裏面に、樹脂又はゴムラテックスを塗布した接着剤層によりパイル糸と基布を固着したタフテッドカーペットはよく知られている。
【０００３】
また、出願人は特許文献１において、夏用のカーペットとして、パイル糸と基布からなる表皮層と、バッキング層とを含むカーペットの基布の表面とパイル糸に相転移材料を封入したマイクロカプセル及び尿素系吸湿剤を固着したカーペットを提案している。
【先行技術文献】
【特許文献】
【０００４】
【特許文献１】特開２０１０−２２２７６９号公報
【発明の概要】
【発明が解決しようとする課題】
【０００５】
しかしながら、このカーペットはカーペット表面に触れたときに冷やりとした涼しさを感じることができるものの、基布としてポリエステル繊維やポリプロピレン繊維、麻、綿等の天然繊維からなる織基布、編基布、不織布等通常使用される基布であって、汎用性があるものの、カーペットとしての風合いを満足させながら、さらに涼感効果を向上させるには限度があった。
【０００６】
本発明は、かかる技術的背景に鑑みてなされたものであって、カーペットとしての風合いを満足させながら、カーペット表面に触れたときに冷やりとした涼しさを感じることができるカーペット用基布を提供することを目的とする。
【課題を解決するための手段】
【０００７】
前記目的を達成するために、本発明は以下の手段を提供する。
【０００８】
［１］相転移材料を封入したマイクロカプセル及び吸湿剤が固着した不織布と、織基布とが積層一体化されていることに特徴のあるカーペット用基布。
【０００９】
［２］前記不織布と前記織基布とがニードリングにより絡ませられ積層一体化されている前項１に記載のカーペット用基布。
【００１０】
［３］前記不織布の目付量が１０〜２００ｇ／ｍ２である前項１または２に記載のカーペット用基布。
【００１１】
［４］前記相転移材料の融点が２０〜３５℃である前項１〜３のいずれか１項に記載のカーペット用基布。
【００１２】
［５］前記吸湿剤は、ポリエーテルポリオール型ウレタン樹脂、尿素、エチレン尿素、チオ尿素、スクワラン、シルクプロテイン、キシリトール、エリスリトール、コラーゲンのうち少なくとも１種を含有する吸湿剤である前項１〜４のいずれか１項に記載のカーペット用基布。
【００１３】
［６］前記マイクロカプセルには、相転移材料の融点が２０〜３５℃の範囲のうちの二種類以上の融点を持つ相転移材料が封入された前項１〜５のいずれか１項に記載のカーペット用基布。
【００１４】
［７］前記相転移材料を封入したマイクロカプセルが、少なくとも１０〜５００ｇ／ｍ２バインダー樹脂によって前記不織布に固着している前項１〜６のいずれか１項に記載のカーペット用基布。
【００１５】
［８］前記吸湿剤が、少なくとも１０〜２５０ｇ／ｍ２バインダー樹脂によって前記不織布に固着している前項１〜７のいずれか１項に記載のカーペット用基布。
【００１６】
［９］前項１〜８のいずれか１項に記載のカーペット用基布にパイルを植設したカーペット表皮層を用いたことに特徴のあるカーペット。
【発明の効果】
【００１７】
［１］の発明では、織基布と積層一体化不織布に、相転移材料を封入したマイクロカプセル及び吸湿剤が固着しているので、カーペットとしての風合いを満足させながら、優れた涼感効果を発揮するカーペット用基布とすることができる。
【００１８】
［２］の発明では、前記不織布と前記織基布とがニードリングにより絡ませられ積層一体化されているので、重量の増加をまねくことのないカーペット用基布とすることができる。
【００１９】
［３］の発明では、前記不織布の目付量が１０〜２００ｇ／ｍ２であるので、相転移材料を封入したマイクロカプセル及び吸湿剤を不織布に十分固着させることができる。
【００２０】
［４］の発明では、前記相転移材料の融点が２０〜３５℃であるので、相転移材料が融解し融解熱の移動がおこり、カーペット用基布の周辺の熱を奪うことができる。
【００２１】
［５］の発明では、前記吸湿剤は、ポリエーテルポリオール型ウレタン樹脂、尿素、エチレン尿素、チオ尿素、スクワラン、シルクプロテイン、キシリトール、エリスリトール、コラーゲンのうち少なくとも１種を含有する吸湿剤であるので、吸湿剤の作用により吸収された水分に熱が伝導し、カーペット用基布の周辺の熱を奪うことができる。また、相転移材料を封入したメラミン樹脂製のマイクロカプセルから放出される遊離ホルマリンを低減することができる。
【００２２】
［６］の発明では、前記マイクロカプセルには、相転移材料の融点が２０〜３５℃の範囲のうちの二種類以上の融点を持つ相転移材料が封入されているので、気温が一つの相転移材料の融点に達したとしても、他の融点を持つ相転移材料が融解しないで残っているので、さらにカーペット用基布の周辺の熱を奪うことができる。
【００２３】
［７］の発明では、前記相転移材料を封入したマイクロカプセルが、少なくとも１０〜５００ｇ／ｍ２バインダー樹脂によって前記不織布に固着しているので、十分に涼感効果のあるカーペット用基布とすることができる。
【００２４】
［８］の発明では、前記吸湿剤が、少なくとも１０〜２５０ｇ／ｍ２バインダー樹脂によって前記不織布に固着しているので、吸湿剤の作用により吸収された水分に人体の熱が伝導し、相転移材料を封入したマイクロカプセルの吸熱作用との効果と相俟って、格段に優れる涼感効果を得ることができる。また、相転移材料を封入したメラミン樹脂製のマイクロカプセルから放出する遊離ホルマリンを十分低減することができる。
【００２５】
［９］の発明では、相転移材料を封入したマイクロカプセル及び吸湿剤が固着した不織布と、織基布とが積層一体化された、優れた涼感効果を発揮するカーペット用基布にパイルを植設したカーペット、すなわち涼感カーペットが提供される。
【図面の簡単な説明】
【００２６】
【図１】この発明の一実施形態に係るカーペット用基布を示す概略断面図である。
【発明を実施するための形態】
【００２７】
本発明に係るカーペット用基布の一実施形態を図面に基づいて説明する。図１に示すように不織布４の下側に、経糸５−１と横糸５−２で織られた織基布５とが積層一体化されている。不織布４には相転移材料を封入したマイクロカプセル２と吸湿剤３とがバインダー樹脂（図示せず）により固着されている。
【００２８】
本発明におけるマイクロカプセル２に封入される相転移材料としては、固相と液相との間で反復転換する材料で、融解、凝固するときに発現する熱を利用して、熱を蓄積、あるいは放出させて、相転移材料周辺の温度を制御するものである。相転移材料としては、パラフィンやワックス等の炭化水素化合物が好適に使用されるが特に限定しない。該相転移材料を封入したマイクロカプセル２は市販されており、大和化学工業株式会社製プレサーモ、三木理研工業株式会社製蓄熱蓄冷マイクロカプセル等を挙げることができ、マイクロカプセル２の組成としても、特に限定されなくて、一般に市販されているものでよい。
【００２９】
本発明で使用する相転移材料を封入したマイクロカプセル２は、熱吸収のピーク温度（融点ともいう）または熱放散のピーク温度（凝固点ともいう）が２０〜３５℃の範囲内であるものが好ましい。人の体温は、３６〜３７℃であるが、手や足の表面温度はこれよりも低く３２〜３４℃といわれているので、２０〜３５℃で熱吸収のピーク温度（融点）となる相転移材料が好ましい。より好ましいピーク温度（融点）は、２５〜３２℃である。
【００３０】
熱吸収のピーク温度が低すぎる場合では、人体が接触する前に既に相転移材料が溶けてしまっており、人体が接触しても涼感効果を得ることはできない。また、熱吸収のピーク温度が高すぎる場合には、人体が接触しても、相転移材料が溶けないため、涼感効果を得ることはできない。
【００３１】
本発明における吸湿剤３としては、ポリエーテルポリオール型ウレタン樹脂、尿素、エチレン尿素、チオ尿素、スクワラン、シルクプロテイン、キシリトール、エリスリトール、コラーゲンのいずれであってもよく、相転移材料を封入したメラミン樹脂製のマイクロカプセル２から放出する遊離ホルマリンを低減することができるとともに、吸湿作用により吸収された水分に人体の熱が伝導し、相転移材料を封入したマイクロカプセル２の吸熱作用との効果と相俟って、格段に優れる涼感効果を得ることができる。
【００３２】
バインダー樹脂としては不織布４に相転移材料を封入したマイクロカプセル２及び吸湿剤３を強固に固着することが出来ればよいが、一般的には、例えばウレタン樹脂、自己架橋型アクリル樹脂、メタアクリル樹脂、シリコン樹脂、グリオキザール樹脂、ポリエステル樹脂、酢酸ビニル樹脂、塩化ビニリデン樹脂、ブタジエン樹脂、メラミン樹脂、エポキシ樹脂、アクリル−シリコン共重合体樹脂、スチレン−ブタジエン共重合体樹脂（ＳＢＲ）、エチレン−酢酸ビニル共重合体樹脂（ＥＶＡ）、イソブチレン無水マレイン酸共重合体樹脂、エチレン−スチレン−アクリレート−メタアクリレート共重合体樹脂等を挙げることができる。
【００３３】
本発明における不織布４としては、特に限定されることなくどのようなものも使用でき、例えばサーマルボンド不織布、ニードルパンチ不織布、ウォーターニードル不織布、スパンボンド不織布などが用いられ、不織布の素材は、特に限定されるものではなく、ポリエステル繊維、ポリアミド繊維、ポリプロピレン繊維、アクリル繊維等の合成繊維、あるいは、麻、綿、羊毛等の天然繊維等の繊維から構成されるが、中でも、ポリエステル繊維ニードルパンチ不織布が好ましい。
【００３４】
前記不織布４の目付量は、１０〜２００ｇ／ｍ２であるのが好ましい。１０ｇ／ｍ２未満では、相転移材料を封入したマイクロカプセルの固着量を確保するのが難しくなるので、十分な涼感効果が得られなくなる。２００ｇ／ｍ２を超えると硬くなり、タフトすることが難しくなるおそれがあり、またコスト的にも好ましくない。
【００３５】
本発明における織基布５としての素材は、どのようなものでもよく、ポリエステル系繊維、ポリアミド系繊維、ポリオレフィン系繊維等の熱可塑性繊維、またこれら各繊維の複合化繊維、アセテート等の半合成繊維、レーヨン等の再生繊維、麻、綿等の天然繊維、あるいはこれらの混綿したものが挙げられるが、経糸としてはポリエステル系繊維やポリプロピレン系繊維のテープヤーン（透明）が一般に多く使われていて好ましい。また、横糸として、綿は、吸水性があり、夏向けの薄いカーペットとして好適で、本発明のように涼感効果の向上したカーペットとすることができるカーペット用基布の横糸の素材としては好ましいものである。前記織基布５の目付量は、５０〜１００ｇ／ｍ２であるのが好ましい。
【００３６】
不織布４と織基布５との積層一体化するには、ニードリングにより絡ませる方法、合成樹脂又はゴムラテックスで張り合わす方法等のいずれの方法でもよいが、軟らかさ、コスト及び軽量である点からニードリングにより絡ませる方法が好ましい。
【００３７】
前記合成樹脂又はゴムラテックスで張り合わす方法は、ロールコーター法、スプレー法等公知の方法で合成樹脂又はゴムラテックスを塗布し張り合わして乾燥すればよく、特に限定するものではないが、タフティング機のニードルの貫通抵抗を極力少なくするように、合成樹脂又はゴムラテックスの塗布量としては５０〜４００ｇ／ｍ２塗布するのが好ましい。（なお、本発明において合成樹脂又はゴムラテックスの塗布量は、Ｗｅｔ重量で固形分は５０質量％である。）
【００３８】
前記合成樹脂又はゴムラテックスとしては、特に限定されないが、例えば合成樹脂としてはアクリル系、ウレタン系、ポリ塩化ビニル、ポリエチレン、ポリプロピレン、エチレン−酢酸ビニル共重合体（ＥＶＡ）等の樹脂が挙げられる。ゴムラテックスのゴム成分としてはＳＢＲ（スチレン−ブタジエンゴム）、ＮＢＲ（アクリロニトリル−ブタジエンゴム）、ＭＢＲ（メチルメタクリレート−ブタジエンゴム）あるいは天然ゴム等が挙げられる。
【００３９】
前記ニードリングにより絡ませる方法は、不織布４と織基布５とを重ねて、かぎのついた多数のニードルで不織布４の側から突きさし、繊維を絡ませて不織布４と織基布５とを積層一体かすればよい。この方法によれば、上述の合成樹脂又はゴムラテックス等を使用することがなく、不織布４と織基布５とを積層一体できるので、重量の増加を抑えたカーペット用基布１とすることができるので好ましい。
【００４０】
室温の高い部屋で本発明のカーペット用基布１にパイルを植設したカーペットを使用する場合は、二種類以上の融点をもつ相転移材料が有効である。例えば、融点が２５℃と３２℃の二種類の融点をもつ相転移材料を封入したマイクロカプセル２をカーペット用基布１に固着させた場合、夏の日の朝の室温が２０℃のときは、融点２５℃の相転移材料が有効に働き涼感効果を得ることができる。午後になって室温が上昇し、３０℃となった場合は、融点の低い相転移材料は、既に溶けてしまっており、３２℃の融点をもつ相転移材料の効果しか得ることができない。２５℃の融点をもつ相転移材料で全てを構成した場合、午前中は、涼感を感じられるが、午後は全く感じられない状況となる。また、３２℃の融点をもつ相転移材料で全てを構成した場合は、室温と融点の温度差が大きく、ほとんど涼感効果が得られないが、室温と融点の温度差が小さくなる午後には涼感を感じられるようになる。
【００４１】
相転移材料を封入したマイクロカプセル２は、少なくとも１０〜５００ｇ／ｍ２バインダー樹脂に不織布４に固着されるのが好ましい。１０ｇ／ｍ２を下回ると涼感効果を感じられない。また、５００ｇ／ｍ２を超えて固着しても、不織布４の風合が硬くなるばかりでなく、徒に材料コストが上昇するので好ましくない。より好ましくは、２５〜２００ｇ／ｍ２の固着量がよい。
【００４２】
また相転移材料を封入したマイクロカプセル２の粒径は１〜５０μｍが好ましい。５０μｍを超えると、ザラツキ感や硬さが発現し好ましい風合にならない。更に好ましい粒径は、５〜２５μｍである。
【００４３】
吸湿剤３は、少なくとも１０〜２５０ｇ／ｍ２バインダー樹脂によって不織布４に固着されるのが好ましい。１０ｇ／ｍ２を下回ると十分な涼感効果を得られなくなり、２５０ｇ／ｍ２を超えて固着させても、不織布４の風合が硬くなるばかりでなく、徒に材料コストが上昇するので好ましくない。より好ましくは、１０〜１００ｇ／ｍ２の固着量がよい。
【００４４】
不織布４に相転移材料を封入したマイクロカプセル２及び吸湿剤３を固着する方法は、バインダー樹脂溶液に浸透剤、相転移材料を封入したマイクロカプセル２及び吸湿剤３等を均一に分散させ、スプレー法やコーティング法など従来からある方法で不織布４の上側から塗布するか、従来法の浸漬法で不織布４全体に付与し、乾燥処理して不織布４に固着する。この時、浸透剤を混入しないと不織布４の表面に処理液が留まってしまうことから、浸透剤を適度に使用することが好ましい。バインダー樹脂の乾燥手段は、加熱処理により乾燥させる方が望ましく、この時の加熱処理温度は、不織布４の素材や規格にもよるが、１００〜１８０℃とするのが好ましい。この温度での加熱処理により不織布４への固着性がより高まり、耐久性が一段と向上する。
【００４５】
また、前記相転移材料を封入したマイクロカプセル２及び吸湿剤３と浸透剤とバインダー樹脂とは、水に分散した水分散液として使用することができる。バインダー樹脂については水との間でエマルジョン状態を形成させるのがより好ましい。なお、分散媒としては、水以外にアルコール等も使用し得るが、水が好適である。水に分散させる順序としては、相転移材料を封入したマイクロカプセル２及び吸湿剤３を水に分散させておいてから、浸透剤、バインダー樹脂を分散せしめるのが、相転移材料を封入したマイクロカプセル２及び吸湿剤３とバインダー樹脂をより均一に分散させる観点から好ましい。また、この水分散液に、分散剤、増粘剤などの各種添加剤を配合してもよい。
【００４６】
Ｑｍａｘは、一定面積、一定質量の純銅板（熱容量０．４１８５５ｊ／℃）に熱を蓄え、これが試料表面に接触した直後に、蓄えられた熱量が低温側の試料物体に移動する熱量のピーク値を測定した値をいうもので、Ｑｍａｘが大きいほど接触したときに冷たく感じ、小さいほど温かく感じる。
【実施例】
【００４７】
次に、この発明の実施例として使用したカーペット用基布の材質、相転移材料を封入したマイクロカプセル及び吸湿剤の種類、涼感性能測定試験および判定方法は次の通りである。なお、基布への固着量及び、判定結果を表１に示す。
【００４８】
＜使用材料＞
基布・・・目付１００ｇ／ｍ２ポリプロピレンテープヤーン織布（１４×１３）に目付８０ｇ／ｍ２ポリエステル不織布をニードリングにより積層一体化
相転移材料を封入したマイクロカプセル・・・プレサーモ（大和化学工業株式会社製）融点２５℃と融点３１℃の二種類
吸湿剤・・・ポリエーテルポリオール型ウレタン樹脂
浸透剤・・・「ペレックスＯＴ−Ｐ」（花王株式会社製）
【００４９】
＜涼感性能測定試験＞
Ｑｍａｘ・・・カトーテック株式会社製ＴＨＥＲＭＯ  ＬＡＢＯ  ＩＩ  ＴＹＰＥを用い、純銅板の初期温度３６℃、接触圧０．９８ｋＰａで測定した。基布温度２８℃で、Ｑｍａｘが０．１０５ｊ／ｃｍ２・ｓｅｃより大きいものを合格とした。但し基布は、予め３．９２ＭＰａ、温度６０℃で２分間プレスを行い、基布表面を整え、測定環境に２時間以上放置してから測定を行った。
官能評価・・・相転移材料を封入したマイクロカプセルを固着していない基布を基準に冷たいと感じるかどうかを一対比較法で評価し、被験者数を１０人とし、８０％以上の人が冷たいと感じたものを合格で「○」とし、それ以外を不合格で「×」とした。（気温２０℃湿度６５％の標準室内にて評価）
【００５０】
＜実施例１＞
水１重量部に相転移材料を封入したマイクロカプセル分散液（パラフィン封入、融点２５℃、固形分４０％）を６０重量部分散させておいてから、浸透剤を０．５重量部、バインダー樹脂を１０重量部及び吸湿剤を３０重量部分散した水溶液をスプレーにて基布の不織布側から２５０ｇ／ｍ２塗布し、１２０℃、１０分間乾燥処理して、基布の不織布に相転移材料を封入したマイクロカプセルを１００ｇ／ｍ２及び吸湿剤を５０ｇ／ｍ２固着したカーペット用基布を得た。涼感性能測定試験でＱｍａｘは０．１１２ｊ／ｃｍ２・ｓｅｃで、官能評価においては９人の人が冷たいと感じていた。
【００５１】
＜実施例２＞
実施例１において、水１重量部に相転移材料を封入したマイクロカプセル分散液（パラフィン封入、融点２５℃、固形分４０％）を６０重量部と相転移材料を封入したマイクロカプセル分散液（パラフィン封入、融点３１℃、固形分４０％）を３０重量部分散させておいてから、浸透剤を０．５重量部、バインダー樹脂を１０重量部及び吸湿剤を３０重量部分散した水溶液を用いた以外は実施例１と同様にしてカーペット用基布を得た。相転移材料を封入したマイクロカプセルの固着量は１５０ｇ／ｍ２、吸湿剤の固着量は５０ｇ／ｍ２であった。Ｑｍａｘは０．１２ｊ／ｃｍ２・ｓｅｃで、官能評価においては９人の人が冷たいと感じていた。
【００５２】
＜実施例３＞
実施例２において、目付１００ｇ／ｍ２ポリプロピレンテープヤーン織布（１４×１３）に、ロールコーターを用いてエチレン−酢酸ビニル共重合体（ＥＶＡ）等の樹脂を５０ｇ／ｍ２塗布した後、目付８０ｇ／ｍ２ポリエステル不織布を張り合わせて、１２０℃で１０分乾燥し、積層一体化した基布を用いた以外は実施例２と同様にしてカーペット用基布を得た。相転移材料を封入したマイクロカプセルの固着量は１５０ｇ／ｍ２、吸湿剤の固着量は５０ｇ／ｍ２であった。Ｑｍａｘは０．１１８ｊ／ｃｍ２・ｓｅｃで、官能評価においては９人の人が冷たいと感じていた。
【００５３】
＜実施例４＞
実施例２において、目付１００ｇ／ｍ２の綿の織布（１４×１３）を用いた以外は実施例２と同様にしてカーペット用基布を得た。相転移材料を封入したマイクロカプセルの固着量は１５０ｇ／ｍ２、吸湿剤の固着量は５０ｇ／ｍ２であった。Ｑｍａｘは０．１１８ｊ／ｃｍ２・ｓｅｃで、官能評価においては９人の人が冷たいと感じていた。
【００５４】
＜実施例５＞
実施例４において、目付８０ｇ／ｍ２ポリプロピレン不織布を用いた以外は実施例４と同様にしてカーペット用基布を得た。相転移材料を封入したマイクロカプセルの固着量は１５０ｇ／ｍ２、吸湿剤の固着量は５０ｇ／ｍ２であった。Ｑｍａｘは０．１１８ｊ／ｃｍ２・ｓｅｃで、官能評価においては９人の人が冷たいと感じていた。
【００５５】
＜実施例６＞
実施例２において、目付３０ｇ／ｍ２ポリエステル不織布を用い、水１重量部に相転移材料を封入したマイクロカプセル分散液（パラフィン封入、融点２５℃、固形分４０％）を２４重量部と相転移材料を封入したマイクロカプセル分散液（パラフィン封入、融点３１℃、固形分４０％）を１２重量部分散させておいてから、浸透剤を０．５重量部、バインダー樹脂を１０重量部及び吸湿剤を１２重量部分散した水溶液を用いた以外は実施例２と同様にしてカーペット用基布を得た。相転移材料を封入したマイクロカプセルの固着量は６０ｇ／ｍ２、吸湿剤の固着量は２０ｇ／ｍ２であった。Ｑｍａｘは０．１１ｊ／ｃｍ２・ｓｅｃで、官能評価においては８人の人が冷たいと感じていた。
【００５６】
＜実施例７＞
実施例２において、目付１２０ｇ／ｍ２ポリエステル不織布を用い、水１重量部に相転移材料を封入したマイクロカプセル分散液（パラフィン封入、融点２５℃、固形分４０％）を１２０重量部と相転移材料を封入したマイクロカプセル分散液（パラフィン封入、融点３１℃、固形分４０％）を６０重量部分散させておいてから、浸透剤を０．５重量部、バインダー樹脂を１０重量部及び吸湿剤を６０重量部分散した水溶液を用いた以外は実施例２と同様にしてカーペット用基布を得た。相転移材料を封入したマイクロカプセルの固着量は３００ｇ／ｍ２、吸湿剤の固着量は１００ｇ／ｍ２であった。Ｑｍａｘは０．１２５ｊ／ｃｍ２・ｓｅｃで、官能評価においては１０人の人が冷たいと感じていた。
【００５７】
＜実施例８＞  
実施例２において、水１重量部に相転移材料を封入したマイクロカプセル分散液（パラフィン封入、融点２５℃、固形分４０％）を１２重量部と相転移材料を封入したマイクロカプセル分散液（パラフィン封入、融点３１℃、固形分４０％）を２４重量部分散させておいてから、浸透剤を０．５重量部、バインダー樹脂を１０重量部及び吸湿剤を１８重量部分散した水溶液を用いた以外は実施例２と同様にしてカーペット用基布を得た。相転移材料を封入したマイクロカプセルの固着量は６０ｇ／ｍ２、吸湿剤の固着量は３０ｇ／ｍ２であった。Ｑｍａｘは０．１０８ｊ／ｃｍ２・ｓｅｃで、比較例１との官能評価においては８人の人が冷たいと感じていた。
【００５８】
＜比較例１＞
目付１００ｇ／ｍ２ポリプロピレンテープヤーン織布（１４×１３）を用意した（不織布は積層されていない）。相転移材料を封入したマイクロカプセル及び吸湿剤を固着させなかった。Ｑｍａｘは０．０８ｊ／ｃｍ２・ｓｅｃであった。なお、比較例１を官能評価の基準とした。
【００５９】
＜比較例２＞  
実施例１において、不織布を積層していない目付１００ｇ／ｍ２の綿の織布（１４×１３）を用いて、水１重量部に相転移材料を封入したマイクロカプセル分散液（パラフィン封入、融点２５℃、固形分４０％）を６重量部分散させておいてから、浸透剤を０．５重量部、バインダー樹脂を１０重量部及び吸湿剤を３重量部分散した水溶液を用いた以外は実施例１と同様にして基布を得た。相転移材料を封入したマイクロカプセルの固着量は１０ｇ／ｍ２、吸湿剤の固着量は５ｇ／ｍ２であった。Ｑｍａｘは０．０８５ｊ／ｃｍ２・ｓｅｃで、官能評価においては３人の人が冷たいと感じていた。
【００６０】
＜比較例３＞  
実施例１において、相転移材料を封入したマイクロカプセル及び吸湿剤を固着させる前の基布を用意した。Ｑｍａｘは０．０７５ｊ／ｃｍ２・ｓｅｃで、官能評価において誰も冷たいと感じなかった。
【００６１】
＜比較例４＞  
実施例１において、水１重量部に吸湿剤を分散させなかった以外は、実施例１と同様にして基布を得た。相転移材料を封入したマイクロカプセルの固着量は１００ｇ／ｍ２であった。Ｑｍａｘは０．１ｊ／ｃｍ２・ｓｅｃで、官能評価においては６人の人が冷たいと感じていた。
【００６２】
＜比較例５＞  
実施例１において、水１重量部に相転移材料を封入したマイクロカプセルを分散させなかった以外は、実施例１と同様にして基布を得た。吸湿剤の固着量は５０ｇ／ｍ２であった。Ｑｍａｘは０．０９５ｊ／ｃｍ２・ｓｅｃで、官能評価においては５人の人が冷たいと感じていた。
【００６３】
【表１】
0005652962.tif 000002
【産業上の利用可能性】
【００６４】
本発明によるカーペット用基布は、優れた涼感効果を発揮するので、例えば、夏用のカーペットに好適な基布として用いられる。
【符号の説明】
【００６５】
１・・・カーペット用基布
２・・・相転移材料を封入したマイクロカプセル
３・・・吸湿剤
４・・・不織布
５・・・織基布
５−１・・・経糸
５−２・・・横糸
【図１】
0005652962.tif 000003